Brevet FR3072500A1 — publié le 20190419

La présente invention concerne l'utilisation d'une batterie Li-ion comprenant une anode contenant un alliage à base d'étain et d'antimoine, à température élevée, pour réduire la perte de capacité lors du cyclage de ladite batterie. Commercialisées pour la première fois en 1991, les batteries lithium-ion occupent aujourd'hui une place prédominante sur le marché de l'électronique, notamment de l'électronique portable. Leurs principaux avantages sont une énergie massique élevée (deux à cinq fois plus que le nickel-hydrure métallique par exemple) ainsi que l'absence d'effet mémoire, Enfin, l'auto-décharge est relativement faible par rapport à d'autres accumulateurs. Avec les développements récents et rapides des industries de la communication de l'information, la technologie lithium-ion doit aujourd'hui répondre à des demandes toujours plus grandes, en particulier sur le plan de l'autonomie et de la durée de vie. En outre, les appareils électroniques se doivent d'être plus petits, plus légers, plus minces et plus portables. En conséquence, la demande pour des batteries (notamment en tant que source d'alimentation d'un dispositif électronique) ayant une densité d'énergie plus élevée est particulièrement forte. L'électrolyte non aqueux utilisé pour les batteries lithium-ion comprend généralement un solvant électrolytique, un sel de lithium, et éventuellement des additifs. Cependant, le solvant électrolytique et les additifs peuvent se dégrader à la surface des électrodes, ce qui peut provoquer l'instabilité de la batterie. On sait que de tels problèmes peuvent être partiellement résolus au moyen d'une couche de SET (Solid Electrolyte Interface), ou couche de passivation, formée sur la surface de l'anode au moyen de la réduction du solvant électrolytique lors du chargement initial de la batterie. Cependant, la couche de SEI est généralement insuffisante pour former un film protecteur de l'anode, solide et stable dans le temps. En effet, les performances électrochimiques s'amenuisent au fur et à mesure des charges/décharges de la batterie, probablement dues en grande partie à des réactions parasites à l'interface électrode/électrolyte. Ainsi, l'un des objectifs de la présente invention est de fournir une utilisation particulière de batterie lithium-ion, permettant d'augmenter les performances de ladite batterie lithium-ion, notamment en termes de diminution de la perte de capacité au cours des cyclages. Un autre but de la présente invention est de fournir des dispositifs performants comprenant une batterie lithium-ion et soumis à une température particulière. De façon surprenante, les Inventeurs ont remarqué que des batteries comprenant une anode spécifique avaient une tenue de la capacité en cyclage et de l'efficacité coulombique très nettement supérieures à haute température, notamment à 60°C, comparées à 25°C. 2 Notamment, une couche de passivation plus stable se forme à 60°C pour des électrodes à base de Ti, Sn et Sb, comparée à celle formée à 25°C. Ceci est tout-à-fait contre-intuitif au vu de l'ensemble des résultats de la littérature. En effet, lorsque la température de cyclage augmente, une augmentation des réactions parasites 5 est normalement observée et conduit à une diminution des performances en cyclage, Il s'agit notamment d'une plus forte consommation/dégradation des solvants et/ou additifs. En effet, la couche de SEI, en particulier, est généralement thenniquement instable. Ainsi, dans le cas où une batterie est utilisée ou laissée à température élevée, la couche de SEI se dégrade généralement du fait de l'augmentation avec la température des réactions de dégradation de 10 l'électrolyte, et donc des réactions parasites, nuisant aux performances de la batterie. En particulier, du CO2 est généré en continu lors de la décomposition de l'électrolyte et des additifs éventuels, ce qui augmente la pression intérieure et l'épaisseur de la batterie. Il est d'ailleurs connu que la capacité la batterie se dégrade lors de cyclages à température élevée. Par exemple, la capacité d'une batterie Li-ion classique diminue de 15% à 15 chaque cycle lorsqu'elle est chargée et déchargée à un régime de 0,5 C (2 heures de charge, décharge) dans une plage de tension de 4,3 à 3,5 V à une température de +55 °C ("Handbook of batteries"; David Linder', Thomas B. Reddy; Edition, 2001 ; McGraw-Hill, 35.15). Aussi, un premier objet de l'invention concerne l'utilisation d'une batterie Li-ion comprenant une anode contenant un alliage de type TiSnSb, à une température de 40 à 80°C, 20 en particulier à environ 60°C, pour réduire la perte de capacité lors du cyclage de ladite batterie, dans laquelle la perte de capacité lors du cyclage à ladite température est inférieure à la perte de capacité lors d'un cyclage à 25°C. Dans ce qui précède et dans ce qui suit, ladite température est notamment comprise entre 42 et 78, entre 44 et 76, entre 46 et 74, entre 48 et 72, entre 50 et 70, entre 52 et 68, 25 entre 54 et 66, entre 56 et 64, ou entre 58 et 62°C. L'alliage ternaire TiSnSb peut être préparé selon toute technique connue de l'homme du métier, et notamment selon le mode opératoire décrit par Sougrati et al. (J. Mater. Chem, 2011, 21, 10069), dans lequel des poudres de Ti, Sn et Sb en proportions stoechiométriques Ti/Sn/Sb de 1/1/1 ou en proportions Ti/Sn/Sb de 1,1/1/1 sont intimement mélangées sous 30 argon, notamment par mécanosynthese, par exemple par broyage à boulets. De façon optionnelle, l'alliage selon la présente invention, en particulier TiSnSb, peut être recuit, par exemple à environ 450°C, et/ou pendant environ une semaine. Ainsi, dans tout le présent texte, le terme « alliage » couvre de façon indifférente les termes « alliage non recuit » ou « alliage recuit », sauf indication contraire. 3 Ladite anode est notamment une électrode à poudre, ladite poudre comprenant ou étant constituée par ledit alliage de type TiSnSb. Cette électrode à poudre est une électrode dont la e active est sous forme de poudre. Cette poudre peut en outre comprendre un additif conducteur et/ou un liant. 5 L'additif conducteur est par exemple choisi dans le groupe constitué du noir de carbone, du noir d'acétylène, du carbone nanoporeux, du graphite, des fibres de carbone, des nanotubes de carbone, et des nanofibres de carbone. L'additif conducteur est notamment un mélange de noir de carbone et de fibres de carbone. En particulier, l'additif conducteur est présent dans la poudre à raison de 5 à 30% en 10 masse, en particulier à raison d'environ 15% à environ 18% en masse. Le liant peut être choisi parmi les liants bien connus de l'homme du métier, notamment les copolymères styrène-butadiène, les polyesters, les polyéthers, les dérivés polymère méthylméthacrylate, les dérivés polymère d'acrylonitrile, la carboxyméthyl cellulose (CMC) et ses dérivés, les polyvinyle acétates ou polyacrylate acétates, les 15 polyflorures de vinylidène (P VdF), et leurs mélanges. Le liant est par exemple choisi dans le groupe constitué de la carboxyméthyl cellulose (CMC) et des copolymères styrène-butadiène carboxyle, en particulier le latex Styrofare, et leurs mélanges. En particulier, le liant est présent dans la poudre à raison. de 5 à 20% en masse, en 20 particulier à raison d'environ 12% en masse. Dans un mode de réalisation particulier l'anode est une électrode it poudre comprenant ou constituée de TiSnSb ; - de 5 à 30% en masse, en particulier d'environ 15% à environ 18% en masse 25 d'additif conducteur, en particulier de noir de carbone ; et - éventuellement de 5 à 20% en masse, en particulier d'environ 12% en masse de liant, en particulier de earboxyméthyl cellulose. Selon un mode de réalisation particulier, ladite batterie Li-ion comprend en outre une cathode contenant du lithium métallique ou un oxyde de métal de transition lithié, notamment 30 LiCo02 ou LiMn02. Cette cathode peut en outre comprendre un ou plusieurs liants. De manière préférée, le ou les liant(s) peuvent être choisis parmi les latex de polybutadiène-styrène et les polymères organiques, et de préférence parmi les latex de polybutadiène-styrène, les polyesters, les polyéthers, les dérivés polymère de 4 méthylméthaerylate, les dérivés polymères d acrylonitrile, la carboxyle méthyle cellulose et ses dérivés, les polyvinyles acétates ou polyaerylate acétate, les polyfluorure de vinylidène, et leurs mélanges. La batterie Li-ion peut également comprendre un séparateur localisé entre les 5 électrodes, Il joue le rôle d'isolant électrique. Plusieurs matériaux peuvent être utilises comme séparateurs. Les séparateurs sont généralement composés de polymères poreux, de préférence de polyéthylène et/ou de polypropylène, notamment de type pol ypropylène-polyéthylènepolypropylène (par exemple les séparateurs Celgard), ou des papiers filtres en (micro)fibres de verre (par exemple les papiers filtres GF/..A. de Whatman). 10 Avantageusement, le séparateur utilisé est un polymère polypropylène-polyéthylène- polypropylène ou un papier filtre en rnicrofibres de verre. La batterie Li-ion peut contenir en outre un électrolyte, en particulier non aqueux. Selon un mode de réalisation particulier, ledit électrolyte comprend au moins un sel de lithium, au moins un solvant, et éventuellement au moins un additif 15 Selon un mode de réalisation particulièrement avantageux, ledit sel de lithium est LiPF6. Selon un mode de réalisation particulièrement avantageux, ledit électrolyte comprend entre 0,5 et 2,5 mol/L du sel de lithium, en particulier LiPF6, et notamment environ 1 moIlL dudit sel de lithium. 20 Selon un autre mode de réalisation particulièrement avantageux, ledit solvant comprend ou est constitué d'un ester de carbonate ou d'un mélange d'esters de carbonate. En particulier, ledit solvant comprend ou est constitué d'un ester de carbonate ou d'un mélange d'esters de carbonate choisi dans le goupe comprenant le carbonate d'éthylène, le carbonate de propylène, le carbonate de diméthyle, le carbonate de diéthyle, l'éthyl métyl 25 carbonate et leurs mélanges. De manière particulièrement avantageuse, le mélange de solvants consiste en du carbonate d'éthylène, du carbonate de propylène et du carbonate de diméthyle. De manière préférée, le mélange de solvants comprend du carbonate d'éthylène, du carbonate de propylène et du carbonate de diméthyle dans des proportions volumiques de 30 1/1/3. Selon un mode de réalisation particulier, l'additif est choisi parmi le carbonate de vinylène, le carbonate de fluoroéthylène et leurs mélanges. Selon un mode de réalisation avantageux, la batterie Li-ion comprend - une anode contenant un alliage de type TiSnSb 5 - une cathode contenant du lithium métallique ou un oxyde de métal de transition lithié, notamment LiCo02 ou LiMn0/ ; - un électrolyte comprenant : o un sel de lithium LiPF6, 5 o un solvant comprenant ou constitué d'un ester de carbonate ou d'un mélange d'esters de carbonate choisi notamment dans le groupe comprenant le carbonate d'éthylène, le carbonate de propylène, le carbonate de diméthyle, le carbonate de diéthyle, l'éthyl métyl carbonate et leurs mélanges, et 10 o éventuellement un additif choisi parmi le carbonate de vinylène, le carbonate de fluoroéthylene et leurs mélanges. Selon un mode de réalisation particulier, le nombre de cycles lors du cyclage est supérieur ou égal à environ 140, en particulier supérieur ou égal à environ 150, 155, 160, 170 ou 175. 15 Selon un mode de réalisation particulier, la perte de capacité lors du cyclage de ladite batterie est, en particulier entre les cycles 150 et 400, inférieure à 0,15% par cycle, en particulier inférieure à 0,14; 0,13 ; 0,12 ; 0,11; 0,10; 0,09 ou 0,08% par cycle, notamment à un régime de 4C. Un régime de 4C correspond en particulier à une première lithiation en 1,5 heures. 20 Autrement dit, dans un régime de 4C, 4 moles de lithium sont insérées par mole de TiSnSb par heure. A titre de comparaison, la perte de capacité lors du cyclage de ladite batterie à 25°C, en particulier entre les cycles 150 et 400, est d'environ 0,32% par cycle, notamment à un régime de 4C. Les cycles de charge et de décharge se font notamment à des tensions comprises entre 25 une tension Tsup d'environ 1,5 V, et une tension Tinf d'environ 0,02 V, les cycles s'effectuant en particulier à un régime de cyclage de 4C désignant le régime de cyclage de la batterie Li-ion. Les cycles à un régime de 4C peuvent éventuellement être précédés par un premier cycle à un régime de C/2. 30 En particulier, ces cycles peuvent être précédés d'un premier cycle constitué d'une décharge à 0,02 V à un régime de C/2, c'est-à-dire un régime dans lequel 0,5 mole de lithium sont insérées par mole de TiSriSb par heure (éventuellement suivie par un temps de relaxation de 48h), et d'une charge à 1,5 V à un régime de C/2. Selon un mode de réalisation particulier, lesdits cycles réalisés à une température comprise de 40 à 80°C, en particulier d'environ 60°C, sont précédés de cycles réalisés à température ambiante, en particulier à 25°C. Le nombre desdits cycles réalisés à température ambiante, en particulier à 25°C, est 5 notamment de 1 à 200, en particulier de 50 à 150, plus particulièrement d'environ 120. Les cycles réalisés à une température comprise de 40 à 80°C, permettent d'obtenir une capacité supérieure à celle qui aurait été obtenue en poursuivant les cycles à température ambiante, en particulier à 25°C. Selon un autre mode de réalisation, l'ensemble des cycles est réalisé à une température 10 comprise de 40 à 80°C, en particulier d'environ 60°C. Selon un autre aspect, l'invention concerne un véhicule comprenant une batterie Li-ion comprenant au moins une cellule contenant une anode contenant un alliage de type TiSnSb, la température de la batterie lors de tous ou partie des cyclages de ladite batterie étant comprise de 40 à 80°C, ladite température étant en particulier d'environ 60°C. 15 Cette température peut être atteinte grâce à la chaleur dégagée par la batterie elle- même, par tout autre élément interne tel que le moteur électrique, par une source destinée à produire de la chaleur, comprise dans le véhicule, et/ou par une source de chaleur extérieure comme par exemple le soleil. Selon un autre aspect, l'invention concerne un dispositif électronique, notamment 20 portable, comprenant une batterie Li-ion comprenant au moins une cellule contenant une anode contenant un alliage de type TiSnSb, la température de la batterie lors de tous ou partie des cyclages de ladite batterie étant comprise de 40 à 80°C, ladite température étant en particulier d'environ 60°C. Cette température peut être atteinte grâce à la chaleur dégagée par la batterie elle- 25 même, par tout autre élément interne tel que les puces et les processeurs, par une source destinée à produire de la chaleur, comprise dans le dispositif électronique, et/ou par une source de chaleur extérieure comme par exemple le soleil. Définitions Tel qu'on l'utilise dans la présente description, le terme « environ » se réfère à un 30 intervalle de valeurs de ± 10 / d'une valeur spécifique. A titre d'exemple, l'expression « environ 60°C » comprend les valeurs de 60°C ± 10 %, soit les valeurs de 54°C à 66°C. Au sens de la présente description, les pourcentages se réfèrent à des pourcentages en masse de matière sèche par rapport à la masse de matière sèche totale de la composition considérée (par exemple la poudre telle que définie précédemment), sauf indication contraire. 7 Tel qu'on l'entend ici, les plages de valeur sous forme de « x-y » ou « de x à y» ou « entre x et y» incluent les bornes x et y ainsi que les entiers compris entre ces bornes. A titre d'exemple, « 1-5 », ou « de 1 à 5» ou « entre 1 et 5 » désignent les entiers 1, 2, 3, 4 et 5, Les modes de réalisations préférés incluent chaque entier pris individuellement dans la plage de 5 valeur, ainsi que toute sous-combinaison de ces entiers. A titre d'exemple, les valeurs préférées pour « 1-5 » peuvent comprendre les entiers 1, 2, 3,4, 5, 1-2, 1-3, 1-4, 1-5, 2-3, 2-4, 2-5, etc. Par « batterie lithium-ion », on entend tonte batterie basée sur l'échange réversible de l'ion lithium entre une électrode positive (ou cathode) et une électrode négative (ou anode). 10 En particulier, les batteries lithium-ion sont constituées d'au moins deux électrodes faradiques conductrices de polarités différentes, l'électrode négative ou anode et l'électrode positive ou cathode, électrodes entre lesquelles se trouve un séparateur qui est constitué d'un isolant électrique imbibé d'un électrolyte aprotique à base de cations Li+ assurant la conductivité ionique. Les électrolytes utilisés dans ces batteries lithium-ion sont usuellement 15 constitués d'un sel de lithium dissous dans un mélange de solvants non aqueux tels que l'acétonitrile, le tétrahydrofurane ou le plus souvent un carbonate par exemple d'éthylène ou de propylène. Dans ce qui précède et ce qui suit, le terme « batterie lithium-ion » englobe ou est interchangeable avec les termes «batterie secondaire au lithium-ion», «batterie au lithium», 20 «accumulateur lithium-ion» et «cellule lithium-ion», couramment utilisés dans l'art antérieur. En général, un accumulateur lithium-ion consiste en und connexion en série de cellules lithium-ion individuelles, Par « alliage de type TiSnSb », on entend un alliage TiSnSb de stoechiométrie 1/1/1 ou un alliage TiSnSb de stoechiométrie x/y/z, dans lequel x, y et z sont de façon indépendante 25 compris entre..0,9 et 1,1. ?a« perte de capacité », on entend une diminution de la capacité, cette diminution étant réversible ou irréversible. FIGURES La figure lA illustre la capacité en décharge d'électrodes à base de TiSnSb cyciées 30 entre 0,02 et 1,5 V à 25°C et 60°C à un régime de 4C (----- réaction de 4 lithium par heure) par rapport à une électrode de lithium métallique en configuration pile bouton. Ces cycles sont précédés d'un premier cycle constitué d'une décharge à 0,02 V à un régime de C/2, c'est-à-dire un régime dans lequel 0,5 mole de lithium sont insérées par mole de TiSnSb par heure, suivie par un temps de relaxation de 48h, et d'une charge à 1,5 V à un régime de C/2. 8 L'électrolyte était constitué de 1M LiPF6 (sel) dissout dans un mélange de carbonate d'éthylène (EC), de carbonate de propylène (PC) et de carbonate de diméthyle (DMC) avec un ratio volumique 1:1:3 auquel 1% de carbonate de vinylène (VC) et 5% de carbonate de fluoroéthylène (FEC) ont été ajoutés en volume (comme additif). 5 La figure 113 illustre le potentiel moyen de ces électrodes à. base de TiSnSb lors des décharges/charges successives à 25°C et 60°C. L'écart entre les potentiels moyens en décharge et en charge représente la polarisation de l'électrode ("l'impédance de électrod e"). La figure 2 illustre la capacité en décharge d'électrodes à base de TiSnSb cyclées à 10 25°C et 60°C à un régime de 4C (= réaction de 4 lithium par heure) par rapport à une électrode de lithium métallique en configuration pile bouton. L'électrolyte était 1M LiPF6 EC:PC:3DMC + 1% VC + 5% FEC. La figure 3 illustre la capacité en décharge d'électrodes à base de TiSnSb cyclées à 60°C et 4C vs. Li/Li + pour 1M LiPF6 EC:PC:3DMC + 5% VC (rose) et 1M LiPF6 15 EC:PC:3DMC + 5% FEC (marron) comme électrolytes. Les courbes références pour des électrodes à base de TiSnSb cyclées à 25°C (noir) / 60°C (rouge) et 4C vs. Li/Li f pour 1M LiPF6 EC:PC:3DMC + I% VC 5% FEC comme électrolyte sont aussi présentées pour comparaison. EXEMPLES 20 Exemple 1 cyclages d'électrodes à base de TiSnSb à 25°C et 60°C L'électrode à base de TiSnSb (anode) a été préparée selon le mode opératoire décrit par Sougrati et al, (J. Mater. Chem, 2011, 21, 10069), de préférence sans l'étape de recuit. La cathode était une électrode de lithium métallique en configuration pile bouton. L'électrolyte était constitué de 1M LiPF6 (sel) dissout dans un mélange de carbonate 25 d'éthylène (EC), de carbonate de propylène (PC) et de carbonate de diméthyle (DMC) avec un ratio volumique 1:1:3 auquel I% de carbonate de vinylène (VC) et 5% de carbonate de fluoroéthylène (FEC) ont été ajoutés en volume (comme additifs). L'électrolyte est ainsi noté 1M LiPF6 EC:PC:3DMC + 1% VC + 5% FEC. Les résultats sont présentés en figure 1. 30 La figure 2 montre que les résultats obtenus à 60°C sont tout-à-fait reproductibles (des résultats très proches ont été obtenus pour plusieurs batteries telles que décrites plus haut). On note aussi que l'efficacité coulombique était globalement supérieure à 60°C comparé à 25°C ce qui suggère que les réactions parasites sont plus faibles à cette température, résultat là encore contre-intuitif au vu de l'ensemble de la littérature. 9 Exemple 2 Effet des additifs Un seul des deux additifs (soit VC soit FEC) a été utilisé à une concentration de 5%. La figure 3 montre que l'utilisation de 5% FEC comme additif conduit à une tenue de la capacité en cyclage légèrement inférieure à celle de l'électrolyte contenant 5% FEC I% 5 VC, Lorsque 5% VC a été utilisé comme additif, une excellente tenue de la capacité en cyclage a été observée. Exemple 3 analyses chromatographique de l'électrolyte après cyclage Des analyses de l'électrolyte restant dans des batteries comprenant des e ctrodes à base de TiSnSb cyclées dans l'électrolyte 1M LiPF6 EC:PC:3DMC + 1% .VC + 5% FEC à 10 25°C et 60°C après une décharge à 0,02 V et après environ 400 cycles en charge à 1,5 V, après cyclage à 25°C et 60°C ont été effectuées par chromatographie. Après la première décharge, aucune différence majeure n'a été observée et les compositions d'électrolytes sont très proches de celle initiale, aux erreurs de mesure près. Aucune différence n'a également été observée après un cycle complet de décharge/charge. Cependant, après 400 cycles, des 15 différences majeures ont été observées entre 25°C et 60°C. A 25°C, plus aucun additif n'a été détecté alors qu'ils l'étaient encore à 60°C. A 25°C, le ratio des solvants EC/PC était plus faible comparé à 60°C. Ces résultats signifient que les plus nombreuses réactions parasites observées à 25°C comparé à 60°C (figures I et 2) entrai/tent une consommation/dégradation des additifs plus rapide à 25°C qu'à 60°C suivi de la consommation/dégradation importante 20 d'un des solvants (ici EC). Ceci constitue un résultat là encore inverse au vu de l'ensemble de la littérature ou une température plus élevée entraine toujours des consommations/dégradations d'additifs/solvants supérieures. Il est alors possible de conclure qu'une couche de passivation plus stable se forme à 60°C pour des électrodes à base de TiSnSb comparé à 25°C. 25 Rappelons que l'état de l'art montre systématiquement une baisse très marquée des performances des batteries à base d'électrolyte liquide organique (à base d'alkyl carbonates) à. 60°C. Dans le cadre de la présente invention, la SEI formée à 60°C est, dans le cas d'une électrode à base de (Ti)SnSb, à l'origine de performances très supérieures à celles classiquement enregistrées à cette température. Cette couche de SEI est notamment beaucoup 30 moins riche, à 60°C, en Li2CO3 et beaucoup plus riche en LiF, qu'à 25°. Par ailleurs les mesures de chromatographie ont montré que les réactions parasites sont plus nombreuses à 25°C qu'a 60°C entrainant une consommation/dégradation des additifs plus rapide à ainsi qu'une plus forte consommation/dégradation des solvants (notamment EC). Ce qui constitue une tendance inverse par rapport à l'ensemble de la littérature ou une température plus élevée 10 entraîne toujours des consommations/dégradations d'additifs/solvants supérieures. En conclusion une couche de passivation plus stable se forme à 60cC pour des électrodes à base de TiSnSb et d'électrolyte notamment 1M LiPF6 EC:PC:3DMC + 1% VC + 5% REVENDICATIONS1. Utilisation d'une batterie Li-ion comprenant une anode contenant un alliage de type TiSnSb, à une température de 40 à 80°C, en particulier à environ 60°C, pour réduire la perte de capacité lors du cycl.age de ladite batterie, dans laquelle la perte de capacité lors du cyclage à ladite température est inférieure à la perte de capacité lors d'un cyclage à 25°C, 2. Utilisation selon la revendication 1, dans laquelle ladite batterie Li-ion comprend en outre une cathode contenant du lithium métallique ou un oxyde de métal de transition lithié, notamment LiCo07 ou LiMn02. 3. 'Utilisation selon l'une quelconque des revendications précédentes, dans laquelle ladite batterie Li-ion comprend en outre un électrolyte, en particulier non aqueux, plus particulièrement un électrolyte comprenant au moins un sel de lithium, au moins un solvant, et éventuellement au moins un additif. 4. Utilisation selon la revendication 3, dans laquelle ledit sel de lithium est LiPF6. 5. Utilisation selon la revendication 3 ou 4, dans laquelle ledit solvant comprend ou est constitué crun ester de carbonate ou d'un mélange d'esters de carbonate, notamment choisi dans le groupe comprenant le carbonate d'éthylène, le carbonate de propylène, le carbonate de diméthyle, le carbonate de diéthyl.e, l'éthyl métyl carbonate et leurs mélanges. 6. Utilisation selon l'une quelconque des revendications 3 à 5, dans laquelle l'additif est choisi parmi le carbonate de vinylène, le carbonate de fluoroéthylène et leurs mélanges. 7. Utilisation selon la revendication 3, dans laquelle la batterie Li-ion comprend : une anode contenant un alliage de type TiSnSb; une cathode contenant du lithium métallique ou un oxyde de métal de transition lithié, notamment LiCoO, ou LiMn02; un électrolyte comprenant : o un sel de lithium LiPF6, c un solvant comprenant ou constitué d'un ester de carbonate ou d'un mélange d'esters de carbonate choisi notamment dans le groupe comprenant le carbonate d'éthylène, le carbonate de propylène, le carbonate de diméthyle, le carbonate de diéthyle, Péthyl métyl carbonate et leurs mélanges, et o éventuellement un additif choisi parmi le carbonate de vinylène, le carbonate de fluoroéthylène et leurs mélanges, 8. Utilisation selon l'une quelconque des revendications précédente, dans laquelle le nombre de cycles lors du cyclage est supérieur ou égal à environ 140, en particulier supérieur ou égal à environ 150, 155, 160, 170 ou 175, notamment à un régime de 4C. 9. Utilisation selon l'une quelconque des revendications précédentes, dans laquelle la 5 perte de capacité lors du cyclage de ladite batterie est, en particulier entre les cycles 150 et 400, inférieure à 0,15% par cycle, en particulier inférieure à 0,14; 0,13 ; 0,12 ; 0,11; 0,10; 0,09 ou 0,08% par cycle, notamment à un régime de 4C. 10. Véhicule ou dispositif électronique, notamment portable, comprenant une batterie Li- ion comprenant au moins une cellule contenant une anode contenant un alliage de type 10 TiSnSb' la température de la batterie lors de tous ou partie des cyclages de ladite batterie étant comprise de 40 à 80°C, ladite température étant en particulier d'environ 60°C.